(57)【特許請求の範囲】
【請求項１】
少なくとも、ハロゲン系炭化水素溶媒、非プロトン系極性溶媒及びエーテル系溶媒のいずれの有機溶剤に対しても溶解し、スピンコート法による基板上への薄膜形成が可能な、下記式（ａ）、（ｂ）、（ｄ）、（ｅ）、（ｆ）のいずれかで示されることを特徴とするペリレンテトラカルボキシジイミド誘導体。
0005643215.tif 000009
0005643215.tif 000010
0005643215.tif 000011
0005643215.tif 000012
0005643215.tif 000013
【請求項２】
前記ハロゲン系炭化水素溶媒がクロロホルムであり、前記非プロトン系極性溶媒がトルエンであり、前記エーテル系溶媒がテトラヒドロフランである請求項１に記載のペリレンテトラカルボキシジイミド誘導体。
【発明の詳細な説明】
【技術分野】
【０００１】
本発明は、特定の置換基を有するペリレンテトラカルボキシジイミド誘導体に関する。
【背景技術】
【０００２】
従来、有機薄膜太陽電池、有機トランジスタ或いは有機光導電体などの形成に用いる有機半導体材料としては、フタロシアニン顔料、ペリレン顔料、アゾ顔料など各種の顔料誘導体使用されてきた。これらの中で、ペリレン顔料誘導体は、優れた半導体特性を有しており、ペリレン骨格の一部をシアノ化して半導体特性を向上したペリレン誘導体（特許文献１）や、フッ素化されたアルキル基の導入により耐久性を向上させたペリレン誘導体（特許文献２）などが公表されている。
【先行技術文献】
【特許文献】
【０００３】
【特許文献１】特表２００７−５２７１１４号公報
【特許文献２】特表２００８−５２４８４６号公報
【発明の概要】
【発明が解決しようとする課題】
【０００４】
しかしながら、従来知られている各種のペリレン顔料誘導体は、可視光領域に吸収を持つ染料などに比べて、耐光性或いは耐熱性などの優れた点を有するものの、充分に有機半導体材料としての使用目的を満たすだけの特性を有する材料は得られていない。
【課題を解決するための手段】
【０００５】
本発明者らは、有機薄膜太陽電池、有機トランジスタ或いは有機光導電体などに用いる有機半導体材料を改良すべく研究し、下記一般式（１）、一般式（２）或いは式（３）で示される特定の置換基を有するペリレンテトラカルボキシジイミド誘導体が優れた特性を有することを見出して本発明に至った。【０００６】
すなわち、本発明は、下記一般式（１）、一般式（２）或いは式（３）で示される特定の置換基を有することを特徴とするペリレンテトラカルボキシジイミド誘導体を提供する。
0005643215.tif 000002
【０００７】
（ただし、一般式（１）中、Ｒ1は炭素数が１〜２０である分岐してもよいアルキル基を、Ｒ2は炭素数が２〜６である分岐してもよいアルキル基を、Ｒ3は炭素数が２〜６である分岐してもよいアルキル基を、Ｘ1およびＸ2は酸素原子、硫黄原子およびセレン原子から選択されるヘテロ原子を、Ｙはハロゲン原子或いはシアノ基を、ｍは０〜４の数を、そしてｎは０〜２の数を、それぞれ示す。）【０００８】
0005643215.tif 000003
【０００９】
（ただし、一般式（２）中、Ｒ1は炭素数１〜２０の直鎖アルキル基を、Ｒ2は炭素数２〜６の直鎖アルキル基を、Ｒ3は炭素数２〜６の直鎖アルキル基を、Ｘ1およびＸ2は酸素原子を、Ｙはハロゲン原子或いはシアノ基を、ｍは０〜４の数を、そしてｎは０〜２の数を、それぞれ示す。）【００１０】
0005643215.tif 000004
【発明の効果】
【００１１】
本発明によれば、優れた半導体特性を示し、かつ、薄膜としたような場合に耐久性に優れ、有機溶媒への溶解性が高く、有用な有機半導体材料に応用可能なペリレンテトラカルボキシジイミド誘導体が提供される。
【図面の簡単な説明】
【００１２】
【図１】例示化合物１の赤外吸収スペクトル。
【図２】例示化合物２の赤外吸収スペクトル。
【発明を実施するための形態】
【００１３】
次に発明を実施するための最良の形態を挙げて本発明をさらに詳しく説明する。本発明の特定の置換基を有するペリレンテトラカルボキシジイミド誘導体は、公知の方法で合成できる。例えば、ペリレンテトラカルボン酸無水物を高沸点有機溶媒中で該当するアミン類と反応させて、本発明を特徴づける特定の置換基を導入すればよい。或いはペリレンテトラカルボキシジイミドを一旦カリウム塩にした後、該当するハロゲン化アルキルと反応させることによって特定の置換基を導入することでも、本発明のペリレンテトラカルボキシジイミド誘導体を得ることができる。
【００１４】
本発明のペリレンテトラカルボキシジイミド誘導体を合成する際に、使用するアミン成分としては、以下のものが挙げられる。例えば、３−メトキシ−ｎ−エチルアミン、３−メトキシ−ｎ−プロピルアミン、３−エトキシ−ｎ−プロピルアミン、４−エトキシ−ｎ−ブチルアミン、５−（ｎ−ブチルオキシ）−ｎ−ペンチルアミン、３−（ｎ−ブチルオキシ）−ｎ−プロピルアミン、３−（ｎ−ブチルオキシ）−ｎ−ヘキシルアミン、３−（ｎ−ヘプチルオキシ）−ｎ−プロピルアミン、３−（ｉｓｏ−ブチルオキシ）−ｎ−プロピルアミン、３−（ｓｅｃ−ブチルオキシ）−ｎ−プロピルアミン、３−（ｔｅｒｔ−ブチルオキシ）−ｎ−プロピルアミン、３−（ｎ−オクチルオキシ）−ｎ−プロピルアミン、３−（ｎ−デシルオキシ）−ｎ−プロピルアミン、３−（ｎ−ドデシルオキシ）−ｎ−プロピルアミン、３−（ｎ−テトラデカオキシ）−ｎ−プロピルアミン、３−（ｎ−エイコサオキシ）−ｎ−プロピルアミン、２−（２−エトキシエチルオキシ）エチルアミン、２−（２−ｎ−ブチルオキシ）エチルアミン、２−（２−ｎ−ヘキシルオキシ）エチルアミン、２−（２−ｎ−オクチルオキシ）エチルアミン、２−（２−ｓｅｃ−オクチルオキシ）エチルアミン、２−（２−ブトキシプロピルオキシ）プロピルアミン、２−（２−（ドデシルオキシ）プロピルオキシ）プロピルアミン、３−（ｎ−ブチルチオ）プロピルアミン、３−（エチルチオ）プロピルアミン、３−（ｎ−ドデシルチオ）プロピルアミン、３−（ｎ−ドデシルセラニル）プロピルアミンなどが使用できる。
【００１５】
原材料の入手しやすさや反応の容易さ、そして合成されたペリレンテトラカルボキシジイミド誘導体の半導体特性などを考慮すると、３−メトキシ−ｎ−プロピルアミン、３−エトキシ−ｎ−プロピルアミン、５−（ｎ−ブチルオキシ）−ｎ−ペンチルアミン、３−（ｎ−ブチルオキシ）−ｎ−プロピルアミン、３−（ｎ−ブチルオキシ）−ｎ−ヘキシルアミン、３−（ｎ−ヘプチルオキシ）−ｎ−プロピルアミン、３−（ｎ−オクチルオキシ）−ｎ−プロピルアミン、３−（ｎ−デシルオキシ）−ｎ−プロピルアミン、３−（ｎ−ドデシルオキシ）−ｎ−プロピルアミン、３−（ｎ−テトラデカオキシ）−ｎ−プロピルアミン、３−（ｎ−エイコサオキシ）−ｎ−プロピルアミン、中でも３−（ｎ−ブチルオキシ）−ｎ−プロピルアミン、３−（ｎ−ドデシルオキシ）−ｎ−プロピルアミンの使用が好ましい。
【００１６】
本発明のペリレンテトラカルボキシジイミド誘導体を合成する際に使用するペリレンテトラカルボン酸無水物としては、以下のものが挙げられる。例えば、無置換の３，４：９，１０−ペリレンテトラカルボン酸無水物、１，７−ジシアノ−３，４：９，１０−ペリレンテトラカルボン酸無水物、１，７−ジクロロ−３，４：９，１０−ペリレンテトラカルボン酸無水物、１，７−ジフルオロ−３，４：９，１０−ペリレンテトラカルボン酸無水物、１，６，７，１０−テトラフルオロ−３，４：９，１０−ペリレンテトラカルボン酸無水物などが挙げられる。これらの中でも、原材料の入手しやすさや反応の容易さ、そして合成されたペリレンテトラカルボキシジイミド誘導体の半導体特性などを考慮すると、ペリレン骨格に置換基を導入していない、無置換のペリレンテトラカルボン酸無水物の使用が好ましい。
【００１７】
通常、ペリレンテトラカルボキシジイミド誘導体を有機太陽電池や有機光半導体或いは有機トランジスタなどに用いる場合、高真空下で基板に蒸着させることが多く、一般的な方法であった。これは、従来知られているペリレンテトラカルボキシジイミド誘導体は、有機溶媒に殆ど不溶であることが大きな要因の一つである。
【００１８】
これに対して、本発明の特定の置換基を有するペリレンテトラカルボキシジイミド誘導体は、従来の誘導体と異なり、有機溶媒に比較的に溶解する。このために、本発明の誘導体は、その製造の際に、カラムクロマトグラフィーのような精製手段を執ることも可能であるし、有機半導体材料に応用する場合に、有機溶媒に溶解させてスピンコートなどの手法により基板に塗布させ、被膜（薄膜）を形成させることも可能である。後述する表２に、本発明の誘導体にかかる例示化合物を用い、各種溶媒における薄膜形成の状態を記した。有機溶媒への溶解特性は、ペリレンテトラカルボキシジイミド誘導体の有機半導体材料などへの応用を飛躍的に向上させることを意味している。
【００１９】
以下、半導体特性を示し、かつ、上記した有機溶媒への溶解性を示す、本発明の特定の置換基を有するペリレンテトラカルボキシジイミド誘導体の具体例を挙げるが、前記した一般式（１）中の各記号に該当する基或いは原子をそれぞれに特定した表１によって示す。しかし、これらは例示であって、本発明のペリレンテトラカルボキシジイミド誘導体がこれらに限定されるものではない。これらの化合物の製造方法は、後述する実施例１に準じる。
【００２０】
0005643215.tif 000005
【００２１】
上記に例示したような特定の置換基を有する本発明のペリレンテトラカルボキシジイミド誘導体は、例えば、下記に挙げるような有機溶媒に比較的に溶解する。例えば、クロロホルム、ジクロロエタン、クロロベンゼン、ジクロロベンゼン、トリクロロベンゼン、クロロナフタレンなどのハロゲン系炭化水素溶媒、アセトン、メチルエチルケトン、メチルイソブチルケトンのケトン系溶媒、酢酸エチル、酢酸ブチルなどのエステル系溶媒、ジエチルエーテル、ジオキサン、テトラヒドロフランなどのエーテル系溶媒、トルエン、キシレン、エチルベンゼンなどの芳香族系炭化水素溶媒、スルフォラン、Ｎ，Ｎ−ジメチルホルムアミド、Ｎ−メチル−２−ピロリドン、ジメチルスルホキシドなどの非プロトン系極性溶媒などである。本発明のペリレンテトラカルボキシジイミド誘導体は、上記に挙げたような有機溶媒を、単独、あるいは複数を併用することで、適当な濃度の溶液とできる。このため、本発明のペリレンテトラカルボキシジイミド誘導体によれば、その溶液を用いることで、従来の誘導体では利用できなかったスピンコート法などの溶液塗布法を適用することができ、該方法によって容易に均一な薄膜を形成することが可能になる。さらに、本発明のペリレンテトラカルボキシジイミド誘導体は、充分な半導体特性を有するため、形成した薄膜は、例えば、有機薄膜太陽電池、有機トランジスタ或いは有機光導電体などに用いられる良好な有機半導体薄膜として機能するものとなる。
【００２２】
本発明の特定の置換基を有するペリレンテトラカルボキシジイミド誘導体の有機溶媒に対する溶解性を確認するため、先に挙げた例示化合物１〜１７について、各有機溶媒を用い、スピンコート法によるシリコン基板上への薄膜形成状態で判断した。結果を、表２に示した。この結果、一般式（１）中のアルキル基の鎖長やヘテロ原子によって多少の違いがあるものの、有機溶剤に対して良好な溶解性を示し、スピンコート法などの溶液塗布法を適用することが可能であることが確認された。
【００２３】
0005643215.tif 000006
【実施例】
【００２４】
以下に実施例を挙げて本発明をさらに具体的に説明する。各実施例では、先に表１に示した例示化合物１〜１７をそれぞれ合成した。
［実施例１］
（例示化合物１の合成）
ペリレンテトラカルボン酸無水物３．９２ｇと、３−（ｎ−ドデシルオキシ）−ｎ−プロピルアミン９．７２ｇとをイミダゾール４０ｇ中に分散させ、窒素気流下１６０℃で４時間攪拌した。冷却後、濾過し、濾物をメタノール・希塩酸、次いで水の順に洗浄した。その後、濾物を乾燥して５．９０ｇの、下記式（３）で示されるＮ，Ｎ'−ビス（３−（ｎ−ドデシルオキシ）−ｎ−プロピル）−３，４：９，１０−ペリレンテトラカルボキシジイミドを、例示化合物１として得た（収率７０％）。
0005643215.tif 000007
【００２５】
上記で得られた例示化合物１についての各分析結果は以下に示す通りであり、これらの分析によって、例示化合物１は、上記の構造のものであることを確認した。
融点：３３０℃付近（分解）
元素分析値（）内は理論値：Ｃ；７６．８８％（７６．９２％）、Ｈ；８．３０％（８．３７％）、Ｎ；３．２５％（３．３２％）
図１に赤外吸収スペクトルを示す。【００２６】
［実施例２］
（例示化合物２の合成）
実施例１で使用した３−（ｎ−ドデシルオキシ）−ｎ−プロピルアミン９．７２ｇを、３−（ｎ−ブチルオキシ）−ｎ−プロピルアミン５．２４ｇに代えた以外は実施例１と同様の方法で、例示化合物２として、４．９５ｇの、Ｎ，Ｎ'−ビス（３−（ｎ−ブチルオキシ）−ｎ−プロピル）−３，４：９，１０−ペリレンテトラカルボキシジイミドを得た（収率８０％）。合成した例示化合物２についての各分析結果は以下に示す通りであり、これらの分析によって、例示化合物２は、上記の化合物であることを確認した。
融点：３４０℃付近（分解）
元素分析値（）内は理論値：Ｃ；７３．８１％（７３．７７％）、Ｈ；６．１５％（６．１９％）、Ｎ；４．４９％（４．５３％）
図２に赤外吸収スペクトルを示す。【００２７】
［実施例３〜１７］
実施例１および２と同様の方法で、先に表１中に構造を示した例示化合物３〜１７をそれぞれ合成した。そして、得られた各化合物の収率、融点、紫外・可視光吸収スペクトルにおける最大吸収波長を表３に示した。実施例１および２で得た例示化合物１、２についても最大吸収波長を測定し、結果を収率および融点とともに示した。例示化合物３〜１７の紫外・可視光吸収スペクトルは、例示化合物１、２とほぼ同様であった。【００２８】
以下表３に、各実施例で合成した例示化合物１〜１７の収率、最大吸収波長および融点を記載する。
0005643215.tif 000008
【００２９】
以下に本発明のペリレンテトラカルボキシジイミド誘導体を用いた有機半導体の作成例を示す。
［参考例１］
例示化合物１（Ｎ，Ｎ'−ビス（３−（ｎ−ドデシルオキシ）−ｎ−プロピル）−３，４：９，１０−ペリレンテトラカルボキシジイミド）を用いた有機薄膜トランジスタの作製
まず、ゲート絶縁体層となる酸化シリコン膜（厚さ２００ｎｍ）を表面に有するシリコン基板を用意した。実施例１で得た例示化合物１からなる有機半導体薄膜は、酸化シリコン膜上に真空蒸着法（蒸着レート２［ｎｍ／ｓｅｃ］）により、厚さ３０ｎｍとなるように成膜した。次に、シャドーマスクを介して、ソース／ドレイン電極として金電極のパターンを形成し（３０ｎｍ）、トップコンタクト型有機薄膜トランジスタを作成した。このときの、チャネル長、チャネル幅は、それぞれ１００μｍ、２０００μｍとした。【００３０】
上記で得られたトランジスタについて、異なるゲート電圧毎でのドレイン電圧とドレイン電流とを測定した。その結果、ドレイン電流−ドレイン電圧曲線に明澄な飽和領域が認められたことから、典型的なｎ型特性を有する電界効果トランジスタとして駆動することが示された。この曲線から算出した電子移動度は、３．３×１０-2ｃｍ2／Ｖｓ、しきい電圧値は１５Ｖであった。【００３１】
［参考例２］
参考例１で用いた例示化合物１をクロロホルムに濃度０．２５％となるように溶解し、該溶液を用いて、スピンコーター（１，５００回転／分，４０秒）にて、ＩＴＯ電極を表面に有する酸化膜付シリコン基板上に有機半導体薄膜を形成し、真空中において１４０℃、１時間の減圧乾燥を行った。【００３２】
上記で得たトランジスタについて、トランジスタ特性を参考例１と同様に測定した。その結果、典型的なｎ型特性を有する電界効果トランジスタとして駆動することが示された。また、電子移動度は、０．４０ｃｍ2／Ｖｓ、しきい電圧値は１６Ｖであり、参考例１の真空蒸着法によって薄膜を形成した場合よりも半導体特性において優れたものが得られることを確認した。【００３３】
［参考例３］
本参考例では、参考例１で使用した例示化合物１に変えて、実施例２で得た例示化合物２（Ｎ，Ｎ'−ビス（３−（ｎ−ブチルオキシ）−ｎ−プロピル）−３，４：９，１０−ペリレンテトラカルボキシジイミド）を使用した。
参考例１と同様に例示化合物２よりなる有機半導体層を有するトップコンタクト型有機薄膜トランジスタを作成した。そして、典型的なｎ型特性を有する電界効果トランジスタとして駆動することが示された。また、電子移動度は、３．８×１０-3ｃｍ2／Ｖｓ、しきい電圧値は１０Ｖであった。
【産業上の利用可能性】
【００３４】
本発明によれば、優れた半導体特性を示し、かつ、薄膜としたような場合に耐久性に優れ、有用な有機半導体材料に応用可能なペリレンテトラカルボキシジイミド誘導体が提供される。また、本発明によって提供される上記のペリレンテトラカルボキシジイミド誘導体は、有機溶剤への溶解性を示すため、溶液法によって薄膜などを形成することが可能であり、その実用性は極めて高いものとなることが期待される。
【図１】
0005643215.tif 000014
【図２】
0005643215.tif 000015